(57)【要約】【課題】バッテリー等の電子部品の製造において微細繊維構造体を捲回等してこれを作製する際に、電極のバリ等による引裂きや表面の損傷が発生することのなく、イオン透過性や耐短絡性等にも同時に優れており、バッテリー、電気二重層キャパシタ、コンデンサ等のセパレータや絶縁材として好適な微細繊維構造体を提供する。【解決手段】平均直径が５０〜３０００ｎｍの高分子微細繊維からなる多孔性微細繊維層を含んでなる微細繊維構造体であって、該微細繊維構造体における、エルメンドルフ形引裂試験機法による引裂き強力を坪量で除した値（引裂き強力／坪量）が２．０ｇ／（ｇ／ｍ２）以上であり、多孔性微細繊維層における、平均細孔径が０．０１〜１５μｍ、厚さが０．００２５〜０．３ｍｍ、多孔度が２０〜９０％、坪量が１〜９０ｇ／ｍ２、フラジール通気度が４６ｍ３／分／ｍ２未満、およびマクミラン数が２〜１５であることを特徴とする微細繊維構造体とする。【選択図】なし【特許請求の範囲】
【請求項１】
平均直径が５０〜３０００ｎｍの高分子微細繊維からなる多孔性微細繊維層を含んでなる微細繊維構造体であって、該微細繊維構造体における、エルメンドルフ形引裂試験機法による引裂き強力を坪量で除した値（引裂き強力／坪量）が２．０ｇ／（ｇ／ｍ２）以上であり、多孔性微細繊維層における、平均細孔径が０．０１〜１５μｍ、厚さが０．００２５〜０．３ｍｍ、多孔度が２０〜９０％、坪量が１〜９０ｇ／ｍ２、フラジール通気度が４６ｍ３／分／ｍ２未満、およびマクミラン数が２〜１５であることを特徴とする微細繊維構造体。
【請求項２】
高分子微細繊維が、脂肪族ポリアミド、半芳香族ポリアミド、ポリビニルアルコール、セルロース、ポリエチレンテレフタレート、ポリプロピレンテレフタレート、ポリブチレンテレフタレート、ポリスルホン、ポリフッ化ビニリデン、ポリフッ化ビニリデン−ヘキサフルオロプロペン、ポリメチルペンテン、ポリアクリロニトリル、ポリメチルメタクリレート、ポリフェニレンスルフィド、ポリアセチル、ポリウレタン、芳香族ポリアミド、ならびにこれらのブレンド、混合物およびコポリマーよりなる群から選択されるポリマーを含んでなる請求項１に記載の微細繊維構造体。
【請求項３】
高分子微細繊維を構成するポリマーが架橋されている請求項１または２に記載の微細繊維構造体。
【請求項４】
微細繊維構造体が多層多孔性微細繊維層を含んでなる請求項１〜３のいずれかに記載の微細繊維構造体。
【請求項５】
微細繊維構造体が、異なるポリマーからなる多孔性微細繊維層を２層以上積層してなる多層多孔性微細繊維層を含んでなる請求項４に記載の微細繊維構造体。
【請求項６】
微細繊維構造体が、厚さ、坪量、平均細孔径、平均直径、多孔度、フラジール通気度、イオン抵抗、および引張強度のうち少なくとも１つが異なる多孔性微細繊維層を２層以上積層してなる多層多孔性微細繊維層を含んでなる請求項４に記載の微細繊維構造体。
【請求項７】
請求項１〜６のいずれかに記載の微細繊維構造体をセパレータまたは絶縁材として含むバッテリー。
【請求項８】
請求項１〜６のいずれかに記載の微細繊維構造体をセパレータまたは絶縁材として含む電気二重層キャパシタ。
【請求項９】
請求項１〜６のいずれかに記載の微細繊維構造体をセパレータまたは絶縁材として含むコンデンサ。
【請求項１０】
バッテリーが、リチウムバッテリー、リチウムイオンバッテリー、またはリチウムイオンゲルポリマーバッテリーである請求項７に記載のバッテリー。
【発明の詳細な説明】
【技術分野】
【０００１】
本発明は、高分子微細繊維からなる多孔性微細繊維層を含んでなる微細繊維構造体に関し、詳細には、リチウムバッテリー、アルカリバッテリー等のバッテリーや、電気二重層キャパシタ、コンデンサ等のセパレータや絶縁材に好適に用いることができる微細繊維構造体に関する。
【背景技術】
【０００２】
バッテリーは、アノードおよびカソード間の電気接続または短絡を防ぐためにアノードおよびカソードの間に位置されたセパレータを含む。短絡は、導電性粒子がセパレータを橋絡したときまたはセパレータが電極の接触を許容するまでに劣化したときに発生する。まれに、バッテリー短絡が一斉に生じることもあるが、むしろ、経時的な「ソフトショート」と呼ばれるきわめて小さい導電路の蓄積によって生じる。「デンドライトショート」は、例えば、アルカリバッテリーの場合には亜鉛酸塩、またはリチウムバッテリーの場合にはリチウム金属といった析出物を含んでなるデンドライトがバッテリーの一方の電極に形成されると共に、セパレータを介して他方の電極に成長して、アノードおよびカソード間に電気接続をもたらす状態を指す。
【０００３】
一次アルカリバッテリーは、一般的にはカソード（ｃａｔｈｏｄｅ）、アノード（ａｎｏｄｅ）、カソードおよびアノードの間に配設されたセパレータ、およびアルカリ性電解質溶液を有する。カソードは、典型的には、ＭｎＯ２、炭素粒子およびバインダから形成される。アノードは、亜鉛粒子を含むゲルから形成されることが可能である。バッテリー全体に分散された電解質溶液は、最も一般的には、３０〜４０％水酸化カリウムを含有する水溶液である。アルカリバッテリーにおいて用いられるバッテリーセパレータは、一定の性能要求を有する。例えば、このようなセパレータは、強アルカリ性電解質（例えば３０〜４０％ＫＯＨ）の存在下において安定である必要がある。耐アルカリ薬品性の欠如は、機械的完全性の損失による電極間の内部短絡をもたらす可能性がある。良好な電解質吸収もまた必要であり、セパレータは、セルの電気化学反応のために必要な電解質溶液に十分に含浸されることを意味する。セパレータの他の要求は、セパレータを貫通して短絡を生じさせる可能性がある、セル中における電気化学反応により形成される導電性酸化亜鉛の成長するデンドライトに対するバリアであることである。セパレータはまた、電極間のイオンの移動を許容しなければならず、換言すると、セパレータは、イオン流に対して低い抵抗を示すべきである。
【０００４】
二次アルカリ亜鉛−ＭｎＯ２バッテリーは、類似のアノード、カソードおよび一次アルカリバッテリーとしての電解質を有する。一定の添加剤（例えばＢｉ２Ｏ３、ＢａＳＯ４、有機抑制剤等）が、度々、アノードおよびカソードに添加されて、バッテリーが放電した後に充電可能であるよう可逆性を向上すると共に、亜鉛腐食を低減させる。充電および放電中に、添加剤のいくつかは電解質中に溶解して、他の電極に移動することが可能である。良好なデンドライトバリア特性を有するセパレータの使用は、亜鉛−ＭｎＯ２二次バッテリーのサイクル寿命の延長化を助けるであろう。
【０００５】
アルカリバッテリーのためのバッテリーセパレータは、従来、良好な（低い）イオン抵抗を有するが、成長するデンドライトに対する比較的劣ったバリア（本願明細書において「デンドライトバリア」としても称される）を有する大きな孔を有する厚い、多層化不織布、または良好なデンドライトバリアを有するが、きわめて高いイオン抵抗を有するきわめて小さい孔をその上に有する微孔質メンブランを備えた多層化不織布のいずれかである。デンドライトバリアおよびイオン抵抗の改善されたバランスを有するセパレータを備えるアルカリバッテリーを有することが望ましい。
【０００６】
特許文献１は、少なくとも１つの不織層および、セロファン、ポリビニルアルコール、ポリスルホン、グラフト化ポリプロピレンまたはポリアミド製の微孔質層であり得るデンドライトショートを低減させる層を含む複合体バッテリーセパレータを開示する。複合体セパレータの厚さは約８．３ミルである。バッテリーセパレータは、１ＫＨｚで、４０％水酸化カリウム（ＫＯＨ）電解質溶液中に計測されたときに、９０ミリオーム−ｃｍ２未満のイオン抵抗を有する。微孔質層は、空気に対してきわめて高いレベルのバリアを有する混合ことが望ましいが、高いイオン抵抗、劣った電解質濡れ性、および劣った電解質吸収特性を有することは望ましくない。
【０００７】
特許文献２は、厚さを低減させると共にアルカリバッテリーにおいて用いられるためのバッテリーセパレータのバリア特性を向上させるための、１．０デニール以上を有するセルロース繊維と組み合わせた、０．８デニール以下を有するＰＶＡ繊維の使用を開示する。しかし、セルロース繊維の繊度がこれより低減されると、より高い表面積繊維は、より速い劣化速度をもたらすこととなる。
【０００８】
リチウムバッテリーは、リチウム一次バッテリー、リチウムイオン二次バッテリーおよびリチウムイオンゲルポリマーバッテリーの３つの一般的なカテゴリーに属する。リチウム一次バッテリーは、各々リチウムをアノードとして用いるがカソード材料および電解質が異なる、多くの異なるタイプのバッテリー化学を用いる。リチウムマンガンオキシドまたはＬｉ−ＭｎＯ２セルにおいては、リチウムがアノードとして用いられると共にＭｎＯ２がカソード材料として用いられ；電解質が、プロピレンカーボネートおよび１，２−ジメトキシエタンなどの混合有機溶剤中にリチウム塩を含有する。硫化鉄リチウムまたはＬｉ／ＦｅＳ２バッテリーは、リチウムをアノードとして、二硫化鉄をカソードとして、および有機溶剤ブレンド中のヨウ化リチウムを電解質として用いる。リチウムイオン二次バッテリーは、リチウム挿入炭素をアノードとして、リチウム金属酸化物（例えばＬｉＣｏＯ２）をカソードとしておよび１Ｍリチウムヘキサフルオロリン酸（ＬｉＰＦ６）との有機溶剤のブレンドを電解質として用いる。リチウムイオンゲルポリマーバッテリーは、同様のアノードおよびカソード材料をリチウムイオン二次バッテリーとして用いる。液体有機電解質が高分子セパレータとのゲルを形成し、これが、セパレータおよび電極間の良好な結合の提供を補助する。ゲル電解質のイオン抵抗は液体電解質のものより高いが、ゲル電解質は、安全性および形成要件（すなわち、異なる形状およびサイズにバッテリーを形成する可能性）に関していくつかの利点を提供する。
【０００９】
特許文献３は、リチウム二次バッテリー中のバッテリーセパレータとして用いるための極微細繊維状多孔性ポリマーセパレータフィルムを開示し、このセパレータフィルムは、１〜１００μｍの厚さを有する。セパレータフィルムは、１〜３０００ｎｍの間の直径を有する、高分子溶融物または高分子溶液を電界紡糸することにより形成された微細繊維から形成される。
【００１０】
近年において、電子機器の小型化により、バッテリーは、従来のバッテリー性能を犠牲にすることなく小型化されなければならない。アルカリバッテリーにおいてセパレータとして簡便に用いられる不織材料は大径繊維を有し、それ故、薄いセパレータを達成することが困難となっている。このような不織布はまた、例えば約１５〜約３５μｍの間の大きな孔を有する。アノードおよびカソードの粒子は、大きな孔を通って相互に移動して、内部短絡を生じさせ得る。大きな孔径を補うと共に、セパレータのデンドライトバリアを向上させる（すなわち、短絡からの保護）ために、より厚いセパレータが多層を用いて形成されている。しかしながら、こうした厚いセパレータは、より高いイオン抵抗をもたらすため、バッテリー性能の観点からは好ましくなく、また、電子機器において有用であるコインセルおよび他の小型バッテリー等に用いる際は、セパレータが厚いため設計上の制約を受けるか、用途が限られることになる。従って、より高いエネルギー密度を有するバッテリーや、電気二重層キャパシタ、コンデンサとするためには、より薄いセパレータを有することが望ましいが、従来のセパレータを単に薄くした場合には、十分なデンドライトバリアが得られない。よって、薄く形成することが可能であり、バリア特性を犠牲にすることなく低いイオン抵抗を有するセパレータを有することが望ましい。
一方で、セパレータを薄くすると、これを電極に挟んで捲回するといった製造工程において、セパレータが破損しやすく工程通過性が悪いといった問題があることがわかった。
【先行技術文献】
【特許文献】
【００１１】
【特許文献１】国際公開第９９／５３５５５号パンフレット
【特許文献２】米国特許第４，７４６，５８６号明細書
【特許文献３】国際公開第０１／８９０２２号パンフレット
【発明の概要】
【発明が解決しようとする課題】
【００１２】
本発明は上記背景技術に鑑みなされたもので、その目的は、バッテリー等の電子部品の製造において微細繊維構造体を捲回等してこれを作製する際に、電極のバリ等による引裂きや表面の損傷が発生することのなく、イオン透過性や耐短絡性等にも同時に優れており、バッテリー、電気二重層キャパシタ、コンデンサ等のセパレータや絶縁材として好適な微細繊維構造体を提供することにある。
【課題を解決するための手段】
【００１３】
本発明者が検討した結果、微細繊維で構成された極めて薄い微細繊維構造体を用い、これをセパレータや絶縁材として電極に挟んで捲回する等の工程において、該セパレータ等が破損したり工程通過性が悪くなる原因が、電極のバリ等による引裂きや表面の損傷によるものであることを突き止め、次の構成により上記課題を解決できることを見出した。
【００１４】
かくして本発明によれば、平均直径が５０〜３０００ｎｍの高分子微細繊維からなる多孔性微細繊維層を含んでなる微細繊維構造体であって、該微細繊維構造体における、エルメンドルフ形引裂試験機法による引裂き強力を坪量で除した値（引裂き強力／坪量）が２．０ｇ／（ｇ／ｍ２）以上であり、多孔性微細繊維層における、平均細孔径が０．０１〜１５μｍ、厚さが０．００２５〜０．３ｍｍ、多孔度が２０〜９０％、坪量が１〜９０ｇ／ｍ２、フラジール通気度が４６ｍ３／分／ｍ２未満、およびマクミラン数が２〜１５であることを特徴とする微細繊維構造体が提供される。また、上記繊維構造体をセパレータまたは絶縁材として含むバッテリー、電気二重層キャパシタ、またはコンデンサが提供される。
【発明の効果】
【００１５】
本発明の微細繊維構造体は、これをセパレータや絶縁材に用い、捲回等してバッテリー等を作製する際に、電極のバリ等による引裂きや表面の損傷が発生することのなく、また、イオン透過性や耐短絡性等にも同時に優れている。このため、該微細繊維構造体からは、生産性良く、かつ高性能のバッテリー、電気二重層キャパシタ、コンデンサ等を製造することができる。
【発明を実施するための形態】
【００１６】
本発明の微細繊維構造体は、薄く、低いイオン抵抗および良好なデンドライトバリア特性、ソフトショートバリア特性、耐短絡性等に同時に優れており、バッテリー、電気二重層キャパシタ、コンデンサ等のセパレータや絶縁材に用い優れた性能を発揮する。つまり、本発明の微細繊維構造体は、バッテリーに用いるセパレータや絶縁材としたとき、電解質を吸収する高い容量を有する一方で、電解質溶液で飽和されたときにおいても、該セパレータ等が、それらのデンドライトバリア特性を損失しないよう、実用における優れた構造維持性、化学的安定性、および寸法安定性を有している。また、電気二重層キャパシタ、コンデンサに用いるセパレータや絶縁材としたときも、電解質を吸収する高い容量を有する一方で、電解質溶液で飽和されたときにおいても、該セパレータ等が、それらのソフトショートバリア特性を損失しないよう、実用における優れた構造維持性、化学的安定性、および寸法安定性を有している。
【００１７】
上記の、バッテリー、電気二重層キャパシタ、コンデンサのセパレータや絶縁材はいずれもその厚みが薄いほど、バッテリー、電気二重層キャパシタ、コンデンサにおいて用いられる材料（すなわちアノード、セパレータや絶縁材、およびカソード）の全厚が薄くなるため、高い電気化学的に活性な材料を特定容積中に内在させることが可能であり、大容量のバッテリー、電気二重層キャパシタや、コンデンサを製造できる。上記セパレータ等は、低いイオン抵抗を有し、イオンは、アノードおよびカソード間を流れやすくなる。これらの性能はマクミラン数が２〜１５、好ましくは２〜６となることによって実証されるが、本発明は後述する、微細繊維の平均直径、微細繊維構造体の構成等を満足させることによって実現できる。
【００１８】
本発明の微細繊維構造体は、平均直径が５０〜３０００ｎｍ、好ましくは５０〜１０００ｎｍ、さらに好ましくは１００〜８００ｎｍの高分子微細繊維のからなる多孔性微細繊維層を少なくとも１層含んでいる。こうした微細繊維は、高い表面積を有する上記のバッテリー等のセパレータや絶縁材としたとき、良好な電解質吸収性および保持性を達成できる。
【００１９】
本発明においては、多孔性微細繊維層の平均細孔径は０．０１〜１５μｍ、好ましくは０．０１〜５μｍ、より好ましくは０．０１〜１μｍである。平均細孔径が０．０１μｍより小さいと、通気度が低く、イオン抵抗度が高くなってしまう。一方、平均細孔径が１５μｍより大きいと、短絡しやすくなり好ましくない。
【００２０】
また、多孔性微細繊維層の多孔度は２０〜９０％、好ましくは４０〜８０％の多孔度を有する。上記多孔度を高くすることで、上記と同様にバッテリー等における良好な電解質の吸収性および保持性を達成できる。
【００２１】
本発明においては、多孔性微細繊維層の厚さは０．００２５〜０．３ｍｍ、好ましくは０．０１２７〜０．１２７ｍｍである。バッテリー等のセパレータや絶縁材に用いた場合、アノードおよびカソード間のデンドライト誘起ショートを防止するのに十分な厚さとし、一方で、カソードおよびアノード間で良好にイオンが流れるようにするため、上記範囲とすることが好ましい。上記のような薄い多孔性微細繊維層を含む微細繊維構造体は、セパレータや絶縁材としたとき、セル中の電極にさらなる空間を作ることができ、バッテリー等として性能を改善し、長寿命化を図ることができる。
【００２２】
本発明においては、多孔性微細繊維層の坪量は１〜９０ｇ／ｍ２、好ましくは５〜３０ｇ／ｍ２である。この坪量が９０ｇ／ｍ２を超える場合には、イオン抵抗が大きくなりすぎる可能性がある。一方、坪量が１ｇ／ｍ２未満の場合には、セパレータは、アノードおよびカソード間のデンドライトショートやソフトショートバリア特性を低減することができない場合がある。
【００２３】
本発明においては、多孔性微細繊維層のフラジール通気度は４６ｍ３／分／ｍ２未満、好ましくは８ｍ３／分／ｍ２未満、より好ましくは１．５ｍ３／分／ｍ２未満である。一般には、フラジール通気度が高いほど、セパレータとしたときのイオン抵抗は低くなるため高いフラジール通気度を有するセパレータが望ましい。
【００２４】
本発明の微細繊維構造体においては、エルメンドルフ形引裂試験機法による引裂き強力を坪量で除した値（引裂き強力／坪量）が２．０ｇ／（ｇ／ｍ２）以上であり、好ましくは３．５ｇ／（ｇ／ｍ２）以上であり、より好ましくは５．０ｇ／（ｇ／ｍ２）以上であることが肝要である。引裂き強力／坪量が２．０ｇ／（ｇ／ｍ２）より小さいと、微細繊維構造体を、電極に挟んで捲回する工程で、電極のバリが起点となって引裂かれ、安定した製造が難しい。
【００２５】
本発明は、上記繊維構造体からなるセパレータや絶縁材を電極に挟んで捲回する工程等における成形性（工程通過性）が、該繊維構造体の引裂き強力／坪量の値に大きく依存していること、また、引裂き強力／坪量を２．０ｇ／（ｇ／ｍ２）以上とすることで安定したバッテリー等の製造が可能となること、さらに後述するように微細繊維構造体をカレンダー装置で熱圧着させた直後に一定時間熱処理を施すといった製造方法により、上記の高い引裂き強力／坪量の値を実現できることを見出したものである。
【００２６】
なお、ここで引裂き強力および坪量は、上記微細繊維構造体の引裂き強力および坪量をいう。また、上記引裂き強力を測定する際、微細繊維構造体からのサンプル（試験片）の切り出しは、いかなる角度（ＭＤ、ＣＤ等）で行っても良く、採取したサンプルのいずれかで上記引裂き強力／坪量の要件を満たしていればよい。
【００２７】
本発明の微細繊維構造体に使用できる好適であるポリマーとしては、バッテリー、電気二重層キャパシタ、コンデンサ等に用いられる電解質溶液に対して実質的に不活性であるいずれかの熱可塑性および熱硬化性ポリマーが挙げられる。セパレータの繊維の形成に用いるために好適であるポリマーとしては、限定されないが、ポリビニルアルコール、脂肪族ポリアミド、半芳香族ポリアミド、芳香族ポリアミド、ポリスルホン、セルロースアセテート、セルロース、ポリエチレンテレフタレート、ポリプロピレンテレフタレート、ポリブチレンテレフタレート、ポリフッ化ビニリデン、ポリフッ化ビニリデン−ヘキサフルオロプロピレン、ポリエチレンオキシド、ポリメチルペンテン、ポリアクリロニトリルポリフェニレンスルフィド、ポリアセチル、ポリウレタン、ポリアクリロニトリル、ポリメチルメタクリレート、ポリスチレンならびにこれらのコポリマーまたは誘導体化合物、およびこれらの組み合わせが挙げられる。
【００２８】
本発明のいくつかの実施形態においては、多孔性構造を維持すると共に、構造的または機械的完全性を向上し、これによりこれから形成されるセパレータのデンドライトバリア、および熱安定性向上させるために、高分子微細繊維のポリマーを架橋することが好ましい。一定のポリマー、例えばポリビニルアルコール（ＰＶＡ）、ポリフッ化ビニリデン、ポリフッ化ビニリデン−ヘキサフルオロプロピレン、ポリエチレンオキシド、ポリアクリロニトリル、ポリメチルメタクリレートは、電解質中に膨潤しまたはゲル化し、微細繊維構造の孔を塞ぐ傾向にある。また、電解質中において軟化または分解して、微細繊維構体の係蹄にの造的完全性をもたらすであろう。バッテリーセパレータのポリマーに応じて、種々の架橋剤および架橋条件を用いることが可能である。上述のポリマーのすべてを化学的架橋、電子ビーム架橋またはＵＶ架橋などの公知の手段によって架橋することが可能である。
【００２９】
ＰＶＡは、化学的架橋、電子ビーム架橋またはＵＶ架橋のいずれかによって架橋されることが可能である。ＰＶＡ微細繊維層の化学的架橋は、ＰＶＡ層をジアルデヒドおよび酸で処理し、その後、酸をＮａＨＣＯ３で中和し、および層を水で洗浄することにより行うことが可能である。ＰＶＡの架橋は、これを不水溶性として、その機械的強度およびその耐酸化および耐薬品性を増加させる。
【００３０】
ポリフッ化ビニリデン−ヘキサフルオロプロピレンセパレータは、架橋剤（ＰＥＧＤＭＡオリゴマー）および架橋開始剤（２，２−アゾビスイソブチロニトリル）を添加すると共に、セパレータを８０℃で１２時間加熱することにより架橋することが可能である。ポリアクリロニトリルセパレータは、架橋剤（例えば、エチレングリコールジメタクリレート、またはトリエチレングリコールジメタクリレート）および開始剤（例えば、ベンゾイルパーオキシド）を添加すると共に６０℃で加熱することにより架橋することが可能である。
【００３１】
本発明の一実施形態はアルカリバッテリーに関する。バッテリーは、例えば、アノードが亜鉛であり、およびカソードがマンガンオキシド（ＭｎＯ２）である亜鉛−マンガンオキシドまたはＺｎ−ＭｎＯ２バッテリー、またはアノードが亜鉛であり、およびカソードが空気である亜鉛空気バッテリーといったアルカリ一次バッテリーであることができ、または例えば、アノードがカドミウムであり、およびカソードがニッケルオキシ−ヒドロキシド（ＮｉＯＯＨ）であるニッケルカドミウムバッテリー、アノードが亜鉛であり、およびカソードがＮｉＯＯＨであるニッケル亜鉛またはＮｉ−Ｚｎバッテリー、アノードが金属水素化物（例えばＬａＮｉ５）であり、およびカソードがＮｉＯＯＨであるニッケル金属水素化物（ＮｉＭＨ）バッテリーまたはアノードが水素（Ｈ２）であり、およびカソードがＮｉＯＯＨであるニッケル−水素またはＮｉＨ２バッテリーといったアルカリ二次バッテリーであることができる。アルカリバッテリーの他のタイプとしては、アノードが亜鉛であり、およびカソードが水銀オキシド（ＨｇＯ）である亜鉛／水銀オキシド、アノードがカドミウムであり、およびカソードが水銀オキシドであるカドミウム／水銀オキシド、アノードが亜鉛であり、およびカソードが銀色オキシド（ＡｇＯ）である亜鉛／銀色オキシド、アノードがカドミウムであり、およびカソードが銀色オキシドであるカドミウム／銀色オキシドが挙げられる。すべてのこれらのバッテリータイプは、３０〜４０％水酸化カリウムを電解質として用いる。
【００３２】
本発明の他の実施形態はリチウムバッテリーに関する。本発明のリチウムバッテリーは、Ｌｉ−ＭｎＯ２またはＬｉ−ＦｅＳ２リチウム一次バッテリーなどのリチウム一次バッテリー、リチウムイオン二次バッテリーまたはリチウムイオンゲルポリマーバッテリーであることができる。
【００３３】
リチウム一次バッテリーは、多くの異なるタイプのバッテリー化学を利用し、各々はリチウムをアノードとして用いるが、異なるカソード材料（ＳＯ２、ＳＯＣｌ２、ＳＯ２Ｃｌ２、ＣＦｎ、ＣｕＯ、ＦｅＳ２、ＭｎＯ２等）および電解質を用いる。リチウムマンガンオキシドまたはＬｉ−ＭｎＯ２セルにおいて、リチウムがアノードとしておよびＭｎＯ２がカソード材料として用いられ；電解質は、リチウム塩を、プロピレンカーボネートおよび１，２−ジメトキシエタンなどの混合有機溶剤中に含有する。硫化鉄リチウムまたはＬｉ／ＦｅＳ２バッテリーは、リチウムをアノードとして、二硫化鉄をカソードとして、および有機溶剤ブレンド（例えば、プロピレンカーボネート、エチレンカーボネート、ジメトキシエタン等）中のヨウ化リチウムを電解質として用いる。
【００３４】
リチウムイオン二次バッテリーは、リチウム挿入炭素をアノードとして、リチウム金属酸化物（例えば、ＬｉＣｏＯ２、ＬｉＮｉＯ２、ＬｉＭｎ２Ｏ４等）をカソードとしておよび有機溶剤のブレンド（例えば、プロピレンカーボネート、エチレンカーボネート、ジエチルカーボネート、ジメチルカーボネート、エチルメチルカーボネート等）を１Ｍリチウムヘキサフルオロリン酸（ＬｉＰＦ６）と共に電解質として用いる。
【００３５】
リチウムイオンゲルポリマーバッテリーは、リチウムイオン二次バッテリーと類似のアノードおよびカソードを用いる。液体有機電解質は、高分子セパレータ（例えば、ＰＶｄＦ、ＰＶｄＦ−ＨＦＰ、ＰＭＭＡ、ＰＡＮ、ＰＥＯ等）とゲルを形成し、これが、セパレータおよび電極間の良好な接合を得るために補助する。ゲル電解質のイオン抵抗は液体電解質より高いが、安全性および形成要件の点で追加の利点を提供する。
【００３６】
本発明の他の実施形態は電気二重層キャパシタであり、炭素ベースの電極を、例えば、アセトニトリルまたはプロピレンカーボネートの溶液および１．２モル濃度の第４級テトラフルオロアンモニウムホウ酸塩といった有機または非水性電解質、または例えば、３０〜４０％ＫＯＨ溶液といった水性電解質と共に用いる電気二重層キャパシタとすることができる。
【００３７】
また、本発明においては、キャパシタンスを提供する還元−酸化化学反応に依存する電気二重層キャパシタとすることができる。このような電気二重層キャパシタは、「擬似キャパシタ（ｐｓｅｕｄｏ ｃａｐａｃｉｔｏｒｓ）」または「レドックスキャパシタ」として称される。擬似キャパシタは、炭素、貴金属水和酸化物、変性遷移金属酸化物および導電性ポリマーベースの電極、ならびに水性および有機電解質を用いることができる。
【００３８】
本発明の他の実施形態は、エッチングされたアルミニウム箔アノードと、アルミニウム箔またはフィルムカソードと、それらの間に介挿されたセパレータとを含むアルミニウム電解コンデンサである。本発明の微細繊維構造体からなるセパレータおよび絶縁材は、液体電解溶液または導電性ポリマーで含浸されている。液体電解質溶液は、極性溶媒と、無機酸、有機酸、無機酸塩および有機酸塩から選択された少なくとも１つの塩とを含有している。
【００３９】
本発明のコンデンサは、２つの導電性アルミニウム箔と、電解質に浸漬されたセパレータとを含み、導電性アルミニウム箔の一方は絶縁酸化物層でコートされているものを例示できる。酸化物層でコートされたアルミニウム箔はアノードである一方、液体電解質および第２の箔はカソードとして機能する。多層組立体が巻き上げられ、ピンコネクタで固定され、円筒アルミニウムケースに入れられる。箔は高純度アルミニウムであり、何十億もの微細なトンネルが化学的にエッチングされて、電解質と接触する表面積を広げる。アノード箔は、アノード箔上に化学的に成長した酸化アルミニウム（Ａｌ２Ｏ３）の薄層であるコンデンサの誘電体を支える。電解質は、電圧および動作温度範囲に従って異なる処方の成分のブレンドである。主な成分は、溶媒と、電気伝導する溶質としての導電性塩である。一般的な溶媒は、エチレングリコール（ＥＧ）、ジメチルホルムアミド（ＤＭＦ）およびガンマブチルラクトン（ｇａｍｍａｂｕｔｒａｌａｃｔｏｎｅ）（ＧＢＬ）である。一般的な溶質は、ホウ酸アンモニウムおよびその他のアンモニウム塩である。少量の水を電解質に添加して、酸化アルミニウム誘電体の完全性を維持する。セパレータは、箔電解質が互いに接触したり、短絡したりするのを防ぎ、電解質の容器を保持させることができる。
【００４０】
本発明の微細繊維構造体層およびそれを構成する多孔性微細繊維層の形成プロセスは、公知のエレクトロスピニングプロセス、または、国際公開第２００３／０８０９０５号パンフレット（米国特許出願第１０／８２２，３２５号明細書）に開示されているエレクトロブローイングプロセスを採用することができる。
【００４１】
本発明では、例えば、上記プロセスを通る搬送収集手段を一度通過（すなわち、スピンパック下の搬送収集手段に一度通過）することにより一層からなる多孔性微細繊維層（繊維ウェブ）が形成される。繊維ウェブは、同一の搬送手段上を配置された１つもしくはそれ以上のスピンパック下を通過させることによって多層構造とすることもできる。
【００４２】
収集された微細繊維層は、例えば繊維同士を結合することによって、その引張強度を向上させることができる。特に縦方向（長さ方向）の引張強度を高くすることによって、セルの巻回性を向上させ、かつ使用におけるセパレータとしたとき良好なデンドライトバリア性にも寄与する。微細繊維同士の結合方法は、特に限定されないが、加熱された平滑なニップロールの間での熱カレンダー加工、超音波結合、点結合、および高温雰囲気中を通過せる結合など公知の方法を採用することができる。繊維同士の結合により、微細繊維層は取り扱い性が向上し、かつバッテリー、電気二重層キャパシタ、コンデンサ用のセパレータや絶縁材への形成に必要は微細繊維層の強度を付与することもできる。また、接合方法に応じて、厚さ、密度、孔径、および形状などの物理特性を調整することができる。熱カレンダー加工を用いる場合、微細繊維が溶融し、個々の繊維形態が失われるまで過度に融着させ、完全なフィルム状としないようにする必要がある。
【００４３】
また、前述したように、引裂き強力／坪量を２．０ｇ／（ｇ／ｍ２）以上とするため、微細繊維構造体の熱圧処理工程において、まず、カレンダー加工をロール表面温度１００〜１５０℃、線圧１５０〜２００ｋｇ／ｃｍで行った直後に、３００〜３５０℃の熱風乾燥機に１〜２分間通過させる方法を採用することができる。上記加工は、ポリマー等の限定はないが、特にポリイミドや芳香族ポリアミド、半芳香族ポリアミド等からなる微細繊維構造体の引裂き強力の調整に効果があることがわかった。
【００４４】
本発明の微細繊維構造体は、高分子微細繊維からなる多孔性微細繊維層の単一層または多層のいずれでもよい。繊維構造体が多層からなる場合、同一の高分子微細繊維からなる多孔性微細繊維層から構成されても、あるいは、異なる高分子微細繊維の多孔性微細繊維層から構成されていてもよい。多層の場合は、特に限定されないが、ポリマー、厚さ、坪量、孔径、繊維サイズ、多孔度、通気度、イオン抵抗および引張強度などの少なくともいずれかで異なる多孔性微細繊維層を積層するものであっても良い。また、本発明の微細繊維構造体は、少なくとも一層は本発明の要件を満たす多孔性微細繊維層を含んでいればよく、本発明の目的を阻害しない範囲で、本発明の要件を満たさない、例えば繊維直径が３０００ｎｍを超える繊維からなる湿式不織布、乾式不織布等の繊維構造体や、多孔樹脂膜等を含んでいてもよい。
【実施例】
【００４５】
以下、実施例に基づいて本発明をさらに詳細に説明する。しかし、以下の例によって、本発明が限定されることはない。なお、実施例中の各特性値は下記の方法で測定した。
【００４６】
＜繊維の平均直径（ｎｍ）＞
ナノファイバーを任意に５０本サンプリングし、走査型電子顕微鏡ＪＳＭ６３３０Ｆ（ＪＥＯＬ社製）にて測定し、繊維直径の平均値を求めた。なお測定は、２０，０００倍の倍率で行った。
【００４７】
＜坪量（ｇ／ｍ２）＞
微細繊維構造体および多孔性微細繊維層を、１辺が２５ｍｍの正方形に切り出し、その重量を電子天秤を用いて測定し、１辺が１ｍの正方形として換算し、坪量とした。
【００４８】
＜厚さ（μｍ）＞
小野測器  デジタルリニアゲージＤＧ−９２５（測定端子部の直径１ｃｍ）を用い、任意に選択した２０箇所において厚さを測定し、平均値を求めた。
【００４９】
＜引裂き強力（ｇ）＞
ＪＩＳ  Ｐ８１１６（引裂き強さ）に準じ、（株）東洋精機製作所製のエルメンドルフ形引裂試験機を用い、微細繊維構造体の試料サイズを幅７０ｍｍ×引裂方向６３ｍｍ、切込みを２０ｍｍとし、測定した。
【００５０】
＜平均細孔径（μｍ）＞
多孔性微細繊維層をＣａｐｉｌｌａｒｙ Ｆｌｏｗ Ｐｏｒｏｍｅｔｅｒ ＣＦＰ−１２００−ＡＥＸＬ（Ｐｏｒｏｕｓ Ｍａｔｅｒｉａｌｓ, Ｉｎｃ.社製）を用いて、平均細孔径を求めた。
【００５１】
＜フラジール通気度（ｍ３／分／ｍ２）＞
多孔性微細繊維層からサンプルを切り出し、ＪＩＳ  Ｌ１０９６（２０１０）  ８．２６  Ａ法（フラジール形式）に準拠し、フラジール型試験機（ＴＥＸＴＥＳＴ社製  ＦＸ３３００）を用い測定範囲を５ｃｍ２として測定し、測定値を単位ｍ３／分／ｍ２で示した。
【００５２】
＜マクミラン数＞
多孔性微細繊維層を２０ｍｍΦに切り出し、２枚のＳＵＳ電極に挟み、１０ｋＨｚでの交流インピーダンスから算出した電導度で電解液のイオン電導度を除し、算出する。電解液は０．５モル濃度のリチウムトリフルオロメタンスルホネート（ＬｉＴＦＳ）、プロピレンカーボネート：エチレンカーボネート：ジメトキシエタン（２２：８：７０）を用い、測定温度は２５℃とした。
【００５３】
＜多孔度（％）＞
多孔微細繊維層の坪量（ｇ／ｍ３）、微細繊維を構成するポリマーの密度（ｇ／ｃｍ３）、厚さ（μｍ）から、次の式により算出した。
多孔度（％）＝１００−坪量／（ポリマーの密度×厚さ）×１００
【００５４】
＜捲回性＞
微細繊維構造体の巾が１０ｍｍになるようにスリットしたものを、巾１０ｍｍの電極と合わせて直径が３ｍｍの芯に巻いた後、張力１０Ｎ、１０ｍ／分の速度で１００ｍの捲回を行い、その後、微細繊維構造体を解除し、その表面に、電極のバリ等によって、引裂き傷が発生していないかを確認した。引裂き傷の無いものを○、引裂き傷や破断があったものを×とした。
【００５５】
［実施例１］
特公昭４７−１０８６３号公報記載の方法に準じた下記の界面重合法により目的ポリマーを製造した。
イソフタル酸ジクロライド２５．１３ｇ（９９ｍｏｌ％）と第３成分としてテレフタル酸ジクロライド０．２５ｇ（１ｍｏｌ％）を水分含有率２ｍｇ／１００ｍｌのテトラヒドロフラン１２５ｍｌに溶解し、−２５℃に冷却した。これを撹拌しながらメタフェニレンジアミン１３．５２ｇ（１００ｍｏｌ％）を、上記テトラヒドロフラン１２５ｍｌに溶解した溶液を細流として約１５分間にわたって添加し、白色の乳濁液（Ａ）を作製した。これとは別に無水炭酸ナトリウム１３．２５ｇを水２５０ｍｌに室温で溶かし、これを撹拌しながら５℃まで冷却して炭酸ナトリウム水和物結晶を析出させ分散液（Ｂ）を作製した。上記乳濁液（Ａ）と分散液（Ｂ）とを激しく混合した。更に２分間混合を続けた後、２００ｍｌの水を加えて希釈し、生成重合体を白色粉末として沈殿させた。重合終了系からろ過、水洗、乾燥して目的とするポリマー（密度：１．３８ｇ／ｃｍ３）を得た。
得られた芳香族コポリアミドポリマーをＮ，Ｎ−ジメチルアセトアミドに、２０重量％となるように溶解させエレクトロスピニング用の紡糸溶液とした。このポリマー溶液をノズルから吐出させ、電界紡糸法により印加電圧を２０ｋＶとし微細繊維を成形し、該ノズルから２０ｃｍ下の搬送ネットでこれを回収し微細繊維ウェッブを得た。
続いて得られた微細繊維ウェッブを熱圧処理する工程で、カレンダー加工をロール表面温度１５０℃、線圧１００ｋｇ／ｃｍで行った直後に、３００℃の熱風乾燥機に１分間通過させ、多孔微細繊維層一層からなる微細繊維構造体を得た。このため、微細繊維構造体と多孔微細繊維層の坪量は同じあり、該坪量に基づき引き裂強力／坪量を算定した。結果を表１に示す。
【００５６】
［実施例２、３］
微細繊維ウェッブを熱圧処理する工程で、実施例２はカレンダー加工をロール表面温度１５０℃、線圧１５０ｋｇ／ｃｍで行った直後に、３００℃の熱風乾燥機に１分間通過させ、実施例３はカレンダー加工をロール表面温度１００℃、線圧１００ｋｇ／ｃｍで行った直後に、３００℃の熱風乾燥機に１分間通過させた以外は、実施例１と同様の製造方法に従い、表１に示す微細繊維構造体を得た。結果を表１に示す。
【００５７】
［比較例１］
微細繊維ウェッブを熱圧処理する工程で、カレンダー加工を、ロール表面温度３００℃、線圧１５０ｋｇ／ｃｍで行い、その後の熱風乾燥機での熱処理を行わなかった以外は、実施例１と同様の製造方法に従い、表１に示す微細繊維構造体を得た。結果を表１に示す。
【００５８】
［比較例２］
微細繊維構造体の替わりに、蓄電デバイス用セルロースセパレーター（日本高度紙工業製、ポリマー密度１．５ｇ／ｃｍ３）を用いて評価を行った。結果を表１に示す。
【００５９】
【表１】
2014005569.tif 000002
【産業上の利用可能性】
【００６０】
本発明の微細繊維構造体は、これをセパレータや絶縁材に用い、捲回等してバッテリー等を作製する際に、電極のバリ等による引裂きや表面の損傷が発生することのなく、また、イオン透過性や耐短絡性等にも同時に優れている。このため、該微細繊維構造体からは、生産性良く、かつ高性能のバッテリー、電気二重層キャパシタ、コンデンサ等を製造することができる。